ПОЛУЧЕНИЕ ГРАФЕНОВЫХ УГЛЕРОДНЫХ ЧАСТИЦ С ИСПОЛЬЗОВАНИЕМ УГЛЕВОДОРОДНЫХ ПРЕДШЕСТВУЮЩИХ МАТЕРИАЛОВ

1. Способ получения графеновых углеродных частиц, который включает в себя:
введение углеводородного предшествующего материала, способного образовывать двухуглеродные фрагментированные частицы, или углеводородного предшествующего материала, содержащего метан, в термическую зону (20);
нагревание углеводородного предшествующего материала в термической зоне (20) до температуры, по меньшей мере, 1000°C с образованием графеновых углеродных частиц из углеводородного предшествующего материала; и
собирание графеновых углеродных частиц.
2. Способ по п. 1, в котором углеводородный предшествующий материал содержит н-пропанол, этан, этилен, ацетилен, винилхлорид, 1,2-дихлорэтан, аллиловый спирт, пропионовый альдегид или винилбромид.
3. Способ по п. 1, в котором углеводородный предшествующий материал содержит н-пропанол.
4. Способ по п. 1, в котором углеводородный предшествующий материал содержит метан.
5. Способ по п. 1, где в термической зоне (20) поддерживают температуру от больше чем 3500 до 10000°С.
6. Способ по п. 1, где в термической зоне (20) поддерживают температуру от 2000 до 5000°С.
7. Способ по п. 1, где в термической зоне (20) имеется практически инертная атмосфера.
8. Способ по п. 1, где термическая зона (20) содержит плазму (29).
9. Способ по п. 8, дополнительно включающий введение инертного газа в плазму (29).
10. Способ по п. 9, где инертный газ и углеводородный предшествующий материал вводят в плазму (29) вместе.
11. Способ по п. 9, где инертный газ вводится в плазму (29) отдельно от углеводородного предшественника.
12. Способ по п. 9, где инертный газ содержит аргон, водород, гелий или азот.
13. Способ по п. 1, где графеновые углеродные частицы имеют в среднем 30 или меньше слоев атомов углерода.
14. Способ по п. 1, где графеновые углеродные частицы имеют толщину меньше, чем 10 нм.
15. Способ по п. 1, где графеновые углеродные частицы имеют среднее размерное отношение больше чем 3:1.
16. Способ по п. 1, где собранные графеновые частицы имеют массу, которая составляет, по меньшей мере, 10 процентов от массы углеводородного предшествующего материала.
17. Графеновые углеродные частицы, полученные способом по п. 1.
18. Устройство для получения графеновых углеродных частиц, содержащее:
источник углеводородного предшествующего материала, способного образовывать двухуглеродные фрагментированные частицы, или углеводородного предшествующего материала, содержащего метан;
плазменную установку (20); и
по меньшей мере, одну технологическую линию (50) для подачи углеводородного предшествующего материала в плазменную установку (20).
19. Устройство по п. 18, в котором углеводородный предшествующий материал содержит н-пропанол, этан, этилен, ацетилен, винилхлорид, 1,2-дихлорэтан, аллиловый спирт, пропионовый альдегид или винилбромид.
20. Устройство по п. 18, в котором углеводородный предшествующий материал содержит н-пропанол.
21. Устройство по п. 18, в котором углеводородный предшествующий материал содержит метан.
22. Устройство по п. 18, дополнительно содержащее, по меньшей мере, одну технологическую линию инертного газа (14) для подачи инертного газа в плазменную установку.